(57)【特許請求の範囲】
【請求項１】
環状基を有する単量体に由来し、共重合体の総質量に対する含有比率が２質量％〜９質量％である構成単位、水酸基を有する単量体に由来する構成単位、及びアルキル（メタ）アクリレートに由来する構成単位を含む（メタ）アクリル系共重合体と、
多価イソシアネート化合物と、
１−ベンジル−２−メチルイミダゾール及び１−ベンジル−２−フェニルイミダゾールからなる群より選択される少なくとも１つの硬化促進剤と、
を含有し、
（メタ）アクリル系共重合体における前記水酸基を有する単量体に由来する構成単位の含有比率は、３．５質量％〜６質量％であり、
前記（メタ）アクリル系共重合体は、重量平均分子量が８０万〜１８０万であり、かつ分散度（前記（メタ）アクリル系共重合体の数平均分子量に対する重量平均分子量の比率）が４〜９である、偏光板用粘着剤組成物。
【請求項２】
更に、チオール基を有するシランカップリング剤を含有し、
前記（メタ）アクリル系共重合体１００質量部に対する前記シランカップリング剤の含有量が、０．０１質量部〜１．５質量部である請求項１に記載の偏光板用粘着剤組成物。
【請求項３】
前記チオール基を有するシランカップリング剤は、オリゴマー型シランカップリング剤である請求項２に記載の偏光板用粘着剤組成物。
【請求項４】
前記水酸基を有する単量体に由来する構成単位に対する、前記環状基を有する単量体に由来する構成単位の含有比率が、質量基準で０．３〜２．５７である請求項１〜請求項３のいずれか１項に記載の偏光板用粘着剤組成物。
【請求項５】
前記環状基を有する単量体に由来する構成単位及び前記水酸基を有する単量体に由来する構成単位の総含有率は、前記（メタ）アクリル系共重合体の総質量に対して、５．５質量％〜１５質量％である請求項１〜請求項４のいずれか１項に記載の偏光板用粘着剤組成物。
【請求項６】
偏光子と、
前記偏光子の上に、請求項１〜請求項５のいずれか１項に記載の偏光板用粘着剤組成物の付与により形成された粘着剤層と、
を有する粘着剤付偏光板。
【請求項７】
画像を表示する表示パネルと、表示パネルの少なくとも一方面に配置された請求項６に
記載の粘着剤付偏光板と、を備えた表示装置。
【発明の詳細な説明】
【技術分野】
【０００１】
本発明は、偏光板用粘着剤組成物、粘着剤付偏光板、及び表示装置に関する。
【背景技術】
【０００２】
画像を表示する表示装置（例えば、液晶表示装置や有機エレクトロルミネッセンス表示装置など）としては、様々な表示方式の装置が広く普及している。このうち、液晶表示装置は、一般に、所定の方向に配向した液晶成分がガラス等の２枚の支持基板の間に挟持された液晶セルと、偏光板、位相差フィルム、輝度向上フィルム等の光学フィルムと、を貼り合わせた構造を有している。光学フィルム同士を積層する場合や、光学フィルムを液晶セルに貼着する場合には、粘着剤が用いられている。【０００３】
液晶表示装置は、パーソナルコンピュータ、テレビジョン等の表示装置として広範に使用されている。液晶表示装置は、例えば、高温高湿の水分量の多い過酷な環境条件や低湿の乾いた環境条件など、様々な環境条件下で使用される。したがって、長期に亘り使用された場合でも、粘着剤で貼り合わせた貼合せ部、すなわち粘着剤層と偏光フィルムとの間の界面が剥がれたり、粘着剤層に破断が生じたりすることがなく、粘着剤層における気泡の発生等が生じ難いといった高い耐久性能をそなえていることが要求される。さらに、近年、携帯電話や携帯情報端末等のモバイル機器への展開、大型テレビジョンへの展開などに伴い、表示装置全体を薄く軽量化していく傾向がある。そのため、偏光板などの光学フィルムについても、更なる薄型化及び軽量化が要望されている。
一方で、屋外での過酷な環境下で使用されるなど、使用環境も多様化してきており、光学フィルムに用いられる粘着剤には、従来以上に高度な性能が求められてきている。【０００４】
また、偏光板は、ポリビニルアルコール（ＰＶＡ）等を用いた偏光フィルム（偏光子）を有する。この偏光フィルムに延伸フィルムが用いられた場合、例えば高温高湿下のような苛酷な環境に曝されると、収縮や膨張に伴う寸法変化が生じやすく、偏光板に応力が発生する。寸法変化に伴う応力が、偏光板と液晶セルとの間に配された粘着剤で緩和されない場合、偏光板に残留応力が不均一に生じることになる。その結果、表示パネルの表面と裏面とに偏光フィルムの延伸軸が互いに交差するように配置された、２枚の偏光板の位相にズレが生じ、いわゆる「白抜け」と呼ばれるムラ（光漏れ）が発生する。白抜けは、液晶表示装置の表示部の４つの周辺から光が漏れて白くなる現象のことである。【０００５】
光漏れの発生を抑制し、耐久性を有する粘着剤組成物として、（メタ）アクリル系共重合体の総質量中に芳香族基含有単量体を約２０〜６０質量％の範囲で多量に含む粘着剤組成物（例えば、特開２００７−１６９３２９号公報参照）や、芳香族基含有単量体を共重合してなり、分散度（重量平均分子量／数平均分子量）が１０〜５０と広い分散度を有する共重合体を含む粘着剤組成物が提案されている（例えば、特開２００７−１３８０５７号公報参照）。
【発明の概要】
【発明が解決しようとする課題】
【０００６】
しかしながら、芳香族基含有単量体には、特異の臭気があり、例えば特開２００７−１６９３２９号公報に記載の粘着剤組成物のように、芳香族基含有単量体を多量に用いた場合は、重合時の残存モノマーによる臭気が問題となり、実用に供せられるものではなかった。
また、例えば特開２００７−１３８０５７号公報に記載の粘着剤組成物のように、分散度の広い共重合体を使用する場合は、分散度を広くするために、重合後期に重合開始剤を多量に使用し、これにより残存モノマーが減少するので、芳香族基含有単量体を多く使用したとしても臭気の問題が生じないこともあった。しかし、広い分散度を有する共重合体を含むことにより、耐久性は十分ではなく、臭気を少なく抑えつつ、より高度な性能が求められる耐久性、光漏れの発生の抑制を解決することは困難であった。【０００７】
本発明は、臭気が少なく、光漏れの発生の抑制および耐久性に優れる偏光板用粘着剤組成物、並びにこれを用いてなる粘着剤付偏光板及び表示装置を提供することを課題とする。
【課題を解決するための手段】
【０００８】
本発明は、特定範囲の重量平均分子量と分散度を有し、かつ環状基を有する単量体に由来する構成単位の含有比率が特定の範囲である（メタ）アクリル系共重合体と、多価イソシアネート化合物と、を含むことで、臭気の問題を防ぎつつも、光漏れの発生を抑制し、さらに耐久性に優れた粘着剤が得られるとの知見を得て、かかる知見に基づき完成されたものである。【０００９】
前記課題を解決するための具体的手段は、以下の通りである。
＜１＞  環状基を有する単量体に由来し、共重合体の総質量に対する含有比率が２質量％〜９質量％である構成単位、水酸基を有する単量体に由来する構成単位、及びアルキル（メタ）アクリレートに由来する構成単位を含む（メタ）アクリル系共重合体と、多価イソシアネート化合物と、を含有し、前記（メタ）アクリル系共重合体の重量平均分子量が８０万〜１８０万であり、かつ分散度（前記（メタ）アクリル系共重合体の数平均分子量に対する重量平均分子量の比率（＝重量平均分子量／数平均分子量））が４〜９である偏光板用粘着剤組成物である。【００１０】
＜２＞  前記水酸基を有する単量体に由来する構成単位を、前記（メタ）アクリル系共重合体の総質量中に１質量％〜８質量％含む前記＜１＞に記載の偏光板用粘着剤組成物である。【００１１】
＜３＞  更に、チオール基を有するシランカップリング剤を含有し、前記（メタ）アクリル系共重合体１００質量部に対する前記シランカップリング剤の含有量が０．０１質量部〜１．５質量部である前記＜１＞または前記＜２＞に記載の偏光板用粘着剤組成物である。【００１２】
＜４＞  前記チオール基を有するシランカップリング剤は、オリゴマー型シランカップリング剤である前記＜３＞に記載の偏光板用粘着剤組成物である。【００１３】
＜５＞  更に、Ｎ−置換イミダゾール化合物を含有する前記＜１＞〜前記＜４＞のいずれか１つに記載の偏光板用粘着剤組成物である。【００１４】
＜６＞  前記水酸基を有する単量体に由来する構成単位に対する、前記環状基を有する単量体に由来する構成単位の含有比率が、質量基準で０．３〜９．０である前記＜１＞〜前記＜５＞のいずれか１つに記載の偏光板用粘着剤組成物である。【００１５】
＜７＞  前記環状基を有する単量体に由来する構成単位及び前記水酸基を有する単量体に由来する構成単位の総含有率は、前記（メタ）アクリル系共重合体の総質量に対して、３質量％〜１７質量％である前記＜１＞〜前記＜６＞のいずれか１つに記載の偏光板用粘着剤組成物である。【００１６】
＜８＞  偏光子と、前記偏光子の上に、前記＜１＞〜前記＜７＞のいずれか１つに記載の偏光板用粘着剤組成物の付与により形成された粘着剤層と、を有する粘着剤付偏光板である。【００１７】
＜９＞  画像を表示する表示パネルと、表示パネルの少なくとも一方面に配置された前記＜８＞に記載の粘着剤付偏光板と、を備えた表示装置である。
【発明の効果】
【００１８】
本発明によれば、臭気を防ぎつつも、光漏れの発生が抑制され、耐久性に優れた偏光板用粘着剤組成物、並びにこれを用いてなる粘着剤付偏光板及び表示装置が提供される。
【発明を実施するための形態】
【００１９】
本明細書において、「工程」との語は、独立した工程だけではなく、他の工程と明確に区別できない場合であってもその工程の所期の目的が達成されれば、本用語に含まれる。
また、「〜」を用いて示された数値範囲は、「〜」の前後に記載される数値をそれぞれ最小値及び最大値として含む範囲を示す。
また、組成物中の各成分の含有量は、組成物中に各成分に該当する物質が複数存在する場合、特に断らない限り、組成物中に存在する当該複数の物質の合計量を意味する。
また、（メタ）アクリレートとは、アクリレート及びメタクリレートの少なくとも一方を意味し、（メタ）アクリルとはアクリル及びメタクリルの少なくとも一方を意味する。
【００２０】
＜偏光板用粘着剤組成物＞
本発明の偏光板用粘着剤組成物（以下、単に「粘着剤組成物」ともいう）は、環状基を有する単量体に由来し、共重合体の総質量に対する含有比率が２質量％〜９質量％である構成単位、水酸基を有する単量体に由来する構成単位、及びアルキル（メタ）アクリレートに由来する構成単位を含む（メタ）アクリル系共重合体と、多価イソシアネート化合物と、を含有し、前記（メタ）アクリル系共重合体の重量平均分子量が８０万〜１８０万であり、かつ分散度（前記（メタ）アクリル系共重合体の数平均分子量に対する重量平均分子量の比率（＝重量平均分子量／数平均分子量））が４〜９である。前記偏光板用粘着剤組成物は、必要に応じて更に、シランカップリング剤、硬化促進剤、その他の添加剤等の他の成分を含有してもよい。
【００２１】
本発明の偏光板用粘着剤組成物は、環状基を有する単量体に由来する構成単位及び水酸基を有する単量体に由来する構成単位を含む（メタ）アクリル系共重合体の、環状基を有する単量体に由来する構成単位の含有量を特定の範囲に調整し、さらに、（メタ）アクリル系共重合体の重量平均分子量と分散度を特定の範囲に調整することにより、臭気の問題を防ぎながらも、光漏れの発生を抑制することができ、さらに良好な耐久性を発揮できる。
本発明の作用は明確ではないが、以下のように推定している。
（メタ）アクリル系共重合体の分散度を特定の範囲にすることで、アクリル系共重合体中における低分子量成分の割合を低く抑えることができる。これにより、粘着剤層の凝集力不足を抑制できるため、長期使用時に発生する発泡、気泡を低減できると考えられる。
さらに、（メタ）アクリル系共重合体を形成している、環状基を有する単量体に由来する構成単位の含有量を特定の範囲にすることにより、複屈折コントロールと応力緩和性のバランスを良好に調整することができ、光漏れ性の抑制効果が向上すると考えられる。
【００２２】
以下、本発明の偏光板用粘着剤組成物を構成する各成分について詳述する。
【００２３】
（Ａ）（メタ）アクリル系共重合体
本発明の偏光板用粘着剤組成物は、環状基を有する単量体に由来し、共重合体の総質量に対する含有比率が２質量％〜９質量％である構成単位の少なくとも１種と、水酸基を有する単量体に由来する構成単位の少なくとも１種と、アルキル（メタ）アクリレートに由来する構成単位の少なくとも１種と、を含む（メタ）アクリル系共重合体（以下、単に「共重合体」ともいう）の少なくとも１種を含有する。
前記（メタ）アクリル系共重合体は、環状基を有する単量体と、水酸基を有する単量体と、アルキル（メタ）アクリレートと、必要に応じてその他の単量体とを含み、環状基を含む単量体の含有比率が総単量体量に対して２質量％〜９質量％である単量体組成物を、共重合反応させて得られる共重合体である。
前記単量体組成物がその他の単量体を含む場合、（メタ）アクリル系共重合体は、環状基を有する単量体に由来する構成単位、水酸基を含む単量体に由来する構成単位、及びアルキル（メタ）アクリレートに由来する構成単位に加えて、その他の単量体に由来する構成単位を含むことになる。
【００２４】
前記（メタ）アクリル系共重合体は、ランダム共重合体であっても、ブロック共重合体であってもよく、中でも特にランダム共重合体であることが好ましい。
【００２５】
（メタ）アクリル系共重合体は、環状基を有する単量体に由来する構成単位の少なくとも１種を含む。環状基を有する単量体に由来する構成単位を含むことで、表示装置の偏光板に適用した場合に、光漏れの発生をより効果的に抑制することができる。
【００２６】
環状基を有する単量体は、分子内に少なくとも１つの環状基を有し、水酸基を有する単量体及びアルキル（メタ）アクリレートと共重合体可能な重合性化合物であれば、特に制限はない。
環状基を有する単量体における環状基としては、芳香族炭化水素基、芳香族複素環基、脂肪族炭化水素基等が挙げられ、芳香族炭化水素基であることが好ましく、炭素数６〜１０の芳香族炭化水素基であることがより好ましい。環状基を有する単量体における環状基の含有数は、１〜２であることが好ましく、１であることがより好ましい。
環状基を有する単量体としては、環状基を有する（メタ）アクリレート、環状基を有する（メタ）アクリルアミド、スチレン誘導体等を挙げることができる。中でも、環状基を有する単量体は、環状基を有する（メタ）アクリレートであることが好ましく、芳香環基を有する（メタ）アクリレートであることがより好ましく、芳香環基がアルキレン基、オキシアルキレン基又はポリオキシアルキレン基を介してエステル結合した（メタ）アクリレートであることが更に好ましく、芳香環基がオキシアルキレン基を介してエステル結合した（メタ）アクリレートであることが特に好ましい。
【００２７】
環状基を有する単量体の具体例としては、フェニル（メタ）アクリレート、ベンジル（メタ）アクリレート、フェノキシエチル（メタ）アクリレート、フェノキシプロピル（メタ）アクリレート、フェノキシジエチレングリコール（メタ）アクリレート、エチレンオキシド（ＥＯ）変性クレゾール（メタ）アクリレート、エチレンオキシド（ＥＯ）変性ノニルフェノール（メタ）アクリレート、β−ナフチルオキシエチル（メタ）アクリレート、ビフェニル（メタ）アクリレート等の芳香環基を有する（メタ）アクリレート、スチレン、α−メチルスチレン、ｔ−ブチルスチレン、ｐ−クロロスチレン、クロロメチルスチレン、ビニルトルエン等のスチレン誘導体などを挙げることができる。
中でも、環状基を有する単量体は、フェノキシエチル（メタ）アクリレート、フェノキシプロピル（メタ）アクリレート、β−ナフチルオキシエチル（メタ）アクリレート等の、芳香環基がオキシアルキレン基を介してエステル結合した（メタ）アクリレートであることが好ましい。
環状基を有する単量体は、１種を単独で用いてもよいし、２種以上を組み合わせて用いてもよい。
【００２８】
（メタ）アクリル系共重合体における環状基を有する単量体に由来する構成単位の含有比率は、（メタ）アクリル系共重合体の総質量中に、２質量％〜９質量％であり、２質量％〜８質量％であることが好ましく、３質量％〜７質量％であることがより好ましい。環状基を有する単量体に由来する構成単位の含有比率が２質量％未満であると、表示装置の偏光板に適用した場合に光漏れの発生をより効果的に抑制することができない。また、環状基を有する単量体に由来する構成単位の含有比率が９質量％を超えると、臭気の問題を解決することが難しく、さらに光漏れの発生の抑制効果が十分ではない。
【００２９】
（メタ）アクリル系共重合体は、水酸基を有する単量体に由来する構成単位の少なくとも１種を含む。水酸基を有する単量体に由来する構成単位を含むことで、粘着剤としての凝集力が向上して耐久性が向上し、且つ表示装置の偏光板に適用した場合に光漏れの発生をより効果的に抑制することができる。
【００３０】
前記（メタ）アクリル系共重合体を構成する水酸基を有する単量体は、１分子中に少なくとも１つの水酸基を有し、アルキル（メタ）アクリレートと共重合可能な重合性化合物であれば特に制限はない。水酸基を有する単量体の１分子中における水酸基数は特に制限されないが、１であることが好ましい。
水酸基を有する単量体の具体例としては、ヒドロキシアルキル（メタ）アクリレート、（ポリ）アルキレングリコールモノ（メタ）アクリレート、Ｎ−ヒドロキシアルキル（メタ）アクリルアミド、ヒドロキシアルキルビニルエーテル、エチレン性二重結合を有するアルコール誘導体等を挙げることができる。中でも、水酸基を有する単量体は、ヒドロキシアルキル（メタ）アクリレートであることが好ましく、ヒドロキシアルキルアクリレートであることがより好ましい。
【００３１】
前記ヒドロキシアルキル（メタ）アクリレートにおけるアルキル基は、直鎖状であっても分岐鎖状であってもよい。アルキル基の炭素数としては、２〜８であることが好ましく、２〜６であることがより好ましく、２〜４であることが更に好ましい。また、水酸基の置換位置は特に制限されない。
【００３２】
水酸基を有する単量体の具体例としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、３−メチル−３−ヒドロキシブチル（メタ）アクリレート、１，１−ジメチル−３−ヒドロキシブチル（メタ）アクリレート、１，３−ジメチル−３−ヒドロキシブチル（メタ）アクリレート、２，２，４−トリメチル−３−ヒドロキシペンチル（メタ）アクリレート、２−エチル−３−ヒドロキシヘキシル（メタ）アクリレート、グリセリンモノ（メタ）アクリレート、ポリプロピレングリコールモノ（メタ）アクリレート、ポリエチレングリコールモノ（メタ）アクリレート、ポリ（エチレングリコール−プロピレングリコール）モノ（メタ）アクリレート、Ｎ−メチロールアクリルアミド、Ｎ−ヒドロキシエチルアクリルアミド、２−ヒドロキシエチルビニルエーテル、アリルアルコール、メタリルアルコール等を挙げることができる。
水酸基を有する単量体は、１種を単独で用いてもよいし、２種以上を組み合わせて用いてもよい。
【００３３】
（メタ）アクリル系共重合体における水酸基を有する単量体に由来する構成単位の含有比率は、（メタ）アクリル系共重合体の総質量中に１質量％〜８質量％が好ましく、２質量％〜７質量％がより好ましく、３．５質量％〜６質量％が更に好ましい。
水酸基を有する単量体に由来する構成単位の含有比率が１質量％以上であると、最適な弾性率に調節することができ、耐久性及びタック性確保の点で有利である。また、水酸基を有する単量体に由来する構成単位の含有比率が８質量％以下であると、適度な凝集力が得られ、接着性及び耐久性に優れる傾向がある。
（メタ）アクリル系共重合体における、環状基を有する単量体に由来する構成単位と、水酸基を有する単量体に由来する構成単位と、の含有比率は、特に制限されない。耐久性と光漏れの発生の抑制の観点から、環状基を有する単量体に由来する構成単位の、水酸基を有する単量体に由来する構成単位に対する含有比率（環状基を有する単量体に由来する構成単位／水酸基を有する単量体に由来する構成単位）は、質量基準で０．３〜９．０であることが好ましく、０．４〜５．０であることがより好ましく、０．５〜２．３であることが更に好ましい。
（メタ）アクリル系共重合体における環状基を有する単量体に由来する構成単位及び水酸基を有する単量体に由来する構成単位の総含有率は、特に制限されない。耐久性と光漏れの発生の抑制の観点から、環状基を有する単量体に由来する構成単位及び水酸基を有する単量体に由来する構成単位の総含有率は、（メタ）アクリル系共重合体の総質量に対して、３質量％〜１７質量％であることが好ましく、５質量％〜１４質量％であることがより好ましく、６質量％〜１３質量％であることが更に好ましい。
【００３４】
（メタ）アクリル系共重合体は、アルキル（メタ）アクリレートに由来する構成単位の少なくとも１種を含む。アルキル（メタ）アクリレートにおけるアルキル基は、直鎖状であっても分岐鎖状であってもよい。アルキル基の炭素数としては、１〜２０であることが好ましく、１〜１８であることがより好ましく、１〜１２であることが更に好ましく、１〜６であることが特に好ましい。
【００３５】
アルキル（メタ）アクリレートの具体例としては、メチル（メタ）アクリレート、エチル（メタ）アクリレート、ｎ−ブチル（メタ）アクリレート、イソブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、ｎ−ノニル（メタ）アクリレート、イソノニル（メタ）アクリレート、ｎ−デシル（メタ）アクリレート、ｎ−ドデシル（メタ）アクリレート、ステアリル（メタ）アクリレート等が挙げられる。中でも、アルキル（メタ）アクリレートは、粘着剤の凝集力と接着力を調整しやすい点で、アルキル基の炭素数が１〜１８のアルキル（メタ）アクリレートが好ましく、アルキル基の炭素数が１〜１２のアルキル（メタ）アクリレートがより好ましく、アルキル基の炭素数が１〜６のアルキルアクリレートが更に好ましい。
アルキル（メタ）アクリレートは、１種を単独で用いてもよいし、２種以上を組み合わせて用いてもよい。
【００３６】
アルキル（メタ）アクリレートに由来する構成単位は、（メタ）アクリル系共重合体を形成する主成分として含まれていることが好ましく、主成分としての含有比率としては、（メタ）アクリル系共重合体の総質量中に、８０質量％以上であることが好ましく、８５質量％〜９７質量％であることがより好ましく、８７質量％〜９６質量％であることが更に好ましい。アルキル（メタ）アクリレートに由来する構成単位の含有比率が前記範囲内であると、最適な弾性率に調整することができ、耐久性、タック性確保の点で有利である。
【００３７】
（メタ）アクリル系共重合体は、環状基を有する単量体に由来する構成単位、水酸基を有する単量体に由来する構成単位、及びアルキル（メタ）アクリレートに由来する構成単位に加えて、これら以外のその他の単量体に由来する構成単位を含んでいてもよい。
その他の単量体としては、アクリル酸、メタクリル酸、ω−カルボキシポリカプロラクトンモノ（メタ）アクリレート等の酸性基を有する単量体；アミノエチル（メタ）アクリレート、ジメチルアミノエチル（メタ）アクリレート、ジメチルアミノプロピル（メタ）アクリレート、ビニルピリジン等の塩基性基を有する単量体；アクリロニトリル、メタクロリニトリル等のシアン化ビニル単量体；ギ酸ビニル、酢酸ビニル、プロピオン酸ビニル、バーサチック酸ビニル等のビニルエステル単量体などを挙げることができる。
【００３８】
（メタ）アクリル系共重合体は、酸性基を有する単量体に由来する構成単位を含んでもよい。この場合、（メタ）アクリル系共重合体における酸性基を有する単量体に由来する構成単位の含有比率は、（メタ）アクリル系共重合体の総質量中に、０．５質量％以下であることが好ましく、０．２質量％以下であることがより好ましく、更には実質的に含まないことが好ましい。ここで、実質的に含まないとは、不可避的に混入する酸性基を有する単量体に由来する構成単位の存在を許容することを意味する。酸性基を有する単量体に由来する構成単位の含有比率が前記範囲内であると、金属酸化物や金属の腐食が問題となることがなく、例えばタッチパネルが搭載された表示装置等、腐食が問題となる用途にも使用できるので好ましい。
【００３９】
（メタ）アクリル系共重合体の重量平均分子量（Ｍｗ）は、８０万〜１８０万であり、１００万〜１８０万であることがより好ましく、１３０万〜１８０万であることが更に好ましい。重量平均分子量が８０万以上であると、粘着剤の凝集力が保持され、耐久性により優れたものとなる。また、重量平均分子量が１８０万以下であると、偏光板用粘着剤組成物の塗工時における取扱性により優れたものとなる。
【００４０】
（メタ）アクリル系共重合体の分散度（（メタ）アクリル系共重合体の数平均分子量（Ｍｎ）に対する重量平均分子量（Ｍｗ）の比率（＝Ｍｗ／Ｍｎ））は、４〜９であり、４〜８．５であることが好ましく、５〜８であることがより好ましい。分散度が４以上であると、未反応のモノマーを減らし易く、臭気の発生を抑制するのに有利である。また、分散度が９以下であると、低分子量成分を少なく抑えられ、耐久性により優れたものとなる。
【００４１】
（メタ）アクリル系共重合体の重量平均分子量（Ｍｗ）及び数平均分子量（Ｍｎ）は、ゲルパーミエーションクロマトグラフィ（ＧＰＣ）を用いて、以下に示す通常の条件で測定することができる。
<条件>
・ＧＰＣ：ＨＬＣ−８２２０  ＧＰＣ（東ソー株式会社製）
・カラム：ＴＳＫ−ＧＥＬ ＧＭＨＸＬ  ４本使用（東ソー株式会社製）
・移動相溶媒：テトラヒドロフラン
・標準試料：標準ポリスチレン
・流速：０．６ｍｌ／ｍｉｎ．
・カラム温度：４０℃
【００４２】
（メタ）アクリル系共重合体は、環状基を有する単量体、水酸基を有する単量体、アルキル（メタ）アクリレートを含む単量体組成物を重合することで製造することができる。単量体組成物の重合方法は、特に制限されるものではなく、通常用いられる重合方法から適宜選択することができる。重合方法としては、溶液重合、乳化重合、懸濁重合等を挙げることができる。中でも処理工程が比較的簡単で、かつ短時間で行なえることから、溶液重合が好ましい。
【００４３】
溶液重合は、一般に、重合槽内に所定の有機溶媒、単量体、重合開始剤、及び、必要に応じて用いられる連鎖移動剤を仕込み、窒素気流中又は有機溶媒の還流下で、撹拌しながら数時間加熱反応させる。前記重合開始剤としては、特に制限されるものではなく、例えばアゾ系化合物を用いることができる。
なお、アクリル系共重合体の重量平均分子量（Ｍｗ）及び数平均分子量（Ｍｎ）は、アクリル系反応温度、時間、溶剤量、触媒の種類や量を調整することにより、所望の分子量に調整することができる。
【００４４】
偏光板用粘着剤組成物における（メタ）アクリル系共重合体の含有率は、特に制限されない。（メタ）アクリル系共重合体の含有率は、偏光板用粘着剤組成物の総質量中に、７０質量％以上であることが好ましく、８０質量％以上であることがより好ましい。
【００４５】
（Ｂ）多価イソシアネート化合物
本発明の偏光板用粘着剤組成物は、多価イソシアネート化合物の少なくとも１種を含有する。多価イソシアネート化合物は、偏光板用粘着剤組成物において、（メタ）アクリル系共重合体に対する架橋剤として作用する。
多価イソシアネート化合物としては、分子中に２個以上のイソシアネート基を有する化合物が好ましく、例えば、トリレンジイソシアネート、クロルフェニレンジイソシアネート、ヘキサメチレンジイソシアネート、キシリレンジイソシアネート、テトラメチレンジイソシアネート、イソホロンジイソシアネート、ジフェニルメタンジイソシアネート、水添されたジフェニルメタンジイソシアネート等のジイソシアネート化合物；ジイソシアネート化合物の２量体若しくは３量体；ジイソシアネート化合物を各種の２価以上のアルコール化合物等に付加反応させたイソシアネート化合物若しくはイソシアヌレート化物；などが挙げられる。
【００４６】
中でも、多価イソシアネート化合物は、耐久性と養生時間の短縮の観点から、芳香族ジイソシアネート化合物に由来する部分構造、及びイソシアヌレート環構造を有する多価イソシアネート化合物（以下、単に「多価イソシアネート化合物」ともいう）の少なくとも１種を含有することが好ましい。中でも、多価イソシアネート化合物は、複数の芳香族ジイソシアネート化合物における、それぞれのイソシアネート基が付加反応によってイソシアヌレート環構造を形成した多価イソシアネート化合物であることが好ましい。この場合、多価イソシアネート化合物を形成する芳香族ジイソシアネート化合物は１種のみであっても２種以上の混合物であってもよい。
【００４７】
また、芳香族ジイソシアネート化合物は、芳香環上に２つのイソシアネート基を有する化合物であればよく、ベンゼン環上に２つのイソシアネート基を有する化合物であることが好ましく、トリレンジイソシアネートであることがより好ましく、２，４−トリレンジイソシアネート及び２，６トリレンジイソシアネートから選ばれる少なくとも一方であることが更に好ましい。
【００４８】
多価イソシアネート化合物の具体例としては、下記一般式（Ｉ）で表される芳香族ジイソシアネート化合物の３量体である化合物、下記一般式（ＩＩ）で表される芳香族ジイソシアネート化合物の５量体である化合物、芳香族ジイソシアネート化合物の７量体等を挙げることができる。更に多価イソシアネート化合物は芳香族ジイソシアネート化合物とアルキレンジイソシアネート化合物から形成されるイソシアヌレート環構造を有する化合物であってもよく、トリレンジイソシアネートとヘキサメチレンジイソシアネートから形成されるイソシアヌレート環構造を有する化合物であることもまた好ましい。
多価イソシアネート化合物は１種単独でも２種以上を組み合わせて用いてもよい。
【００４９】
【化１】
0006602201.tif 000002
【００５０】
【化２】
0006602201.tif 000003
【００５１】
一般式（Ｉ）及び一般式（ＩＩ）において、Ｒ１１〜Ｒ２５は、それぞれ独立して、水素原子又はメチル基を示す。Ｒ１１〜Ｒ１３のうち、いずれか１つの基はメチル基であって、他の基が水素原子であることが好ましい。Ｒ１４〜Ｒ１６のうち、いずれか１つの基はメチル基であって、他の基が水素原子であることが好ましい。Ｒ１７〜Ｒ１９のうち、１つの基はメチル基であって、他の基が水素原子であることが好ましい。Ｒ２０〜Ｒ２２のうち、１つの基はメチル基であって、他の基が水素原子であることが好ましい。Ｒ２３〜Ｒ２５のうち、いずれか１つの基はメチル基を表し、他の基が水素原子を表すことが好ましい。
【００５２】
芳香族ジイソシアネート化合物に由来する部分構造、及びイソシアヌレート環構造を有する多価イソシアネート化合物は、常法により調製したものであっても、市販のものであってもよい。
多価イソシアネート化合物の市販品としては、例えば、住友バイエルウレタン株式会社製の商品名「デスモジュールＩＬＢＡ」、「デスモジュールＩＬ１４５１ＣＮ」、「デスモジュールＨＬ」、「スミジュールＦＬ−２」、「スミジュールＦＬ−３」、及び「ＳＢＵイソシアネート０８１７」、日本ポリウレタン工業株式会社製の商品名「コロネート２０３０」、「コロネート２０３７」、並びにＳＡＰＩＣＩ社製の商品名「Ｐｏｌｕｒｅｎｅ  ＫＣ」及び「Ｐｏｌｕｒｅｎｅ  ＨＲ」を挙げることができる。
【００５３】
偏光板用粘着剤組成物において、多価イソシアネート化合物の含有量は、前記（メタ）アクリル系共重合体１００質量部に対して、０．０１質量部〜１．０質量部の範囲が好ましく、より好ましくは０．０１質量部〜０．５質量部の範囲であり、更に好ましくは０．０５質量部〜０．３質量部の範囲である。多価イソシアネート化合物の含有量が０．０１質量部以上であれば、架橋反応がより良好に進行し、凝集力により優れたものとなり、接着性及び耐久性に優れる傾向がある。また、多価イソシアネート化合物の含有量が１．０質量部以下であると、ポットライフにより優れたものとなり、例えば、偏光板用粘着剤組成物の塗工時にゲル化したり粘度が増大する等により塗工不良が発生することが防止され、塗工作業性に優れたものとなる。
【００５４】
偏光板用粘着剤組成物は、前記多価イソシアネート化合物に加えて、これ以外のその他の架橋剤を更に含んでいてもよい。その他の架橋剤としては、エポキシ系架橋剤、アジリジン系架橋剤等を挙げることができる。
偏光板用粘着剤組成物がその他の架橋剤を含む場合、その含有量は本発明の効果を損なわない範囲であれば特に制限されない。その他の架橋剤の含有量は、例えば、（メタ）アクリル系共重合体１００質量部に対して、５質量部以下であることが好ましく、１質量部以下であることがより好ましい。
【００５５】
（Ｃ）シランカップリング剤
偏光板用粘着剤組成物は、シランカップリング剤の少なくとも１種を更に含むことが好ましい。偏光板用粘着剤組成物がシランカップリング剤を含む場合、偏光板が組み込まれた表示装置（例えば液晶表示装置）が高温高湿環境下に曝されても、粘着剤層と偏光板又は液晶セルとの間に剥がれがより発生し難くなる傾向がある。更に、偏光板用粘着剤組成物が平滑なガラスに対してより優れた接着性を示すようになる傾向がある。
【００５６】
シランカップリング剤としては、例えば、ビニルトリメトキシシラン、ビニルトリエトキシシラン、３−メタクリロキシプロピルトリメトキシシラン等の、重合性不飽和基を有するシランカップリング剤；３−メルカプトプロピルトリメトキシシラン、３−メルカプトプロピルトリエトキシシラン、３−メルカプトプロピルジメトキシメチルシラン等の、チオール基を有するシランカップリング剤；３−グリシドキシプロピルトリメトキシシラン、２−（３，４−エポキシシクロヘキシル）エチルトリメトキシシラン等の、エポキシ基を有するカップリング剤；３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等の、アミノ基を有するシランカップリング剤；トリス−（３−トリメトキシシリルプロピル）イソシアヌレートなどが挙げられる。これらは１種単独で用いてもよく、２種以上を組み合わせて用いてもよい。
【００５７】
シランカップリング剤は、上市されている市販品を用いてもよく、市販品の例としては、信越化学工業株式会社製の商品名「ＫＢＭ−８０３」、「ＫＢＭ−８０２」、「Ｘ−４１−１８１０」、「Ｘ−４１−１８０５」、「Ｘ−４１−１８１８」等のチオール基を有するシランカップリング剤、信越化学工業株式会社製の「ＫＢＭ−４０３」、「ＫＢＭ−３０３」、「ＫＢＭ−４０２」、「ＫＢＥ−４０２」、「ＫＢＥ−４０３」（商品名）等のエポキシ基を有するシランカップリング剤などを好適に使用することができる。
【００５８】
シランカップリング剤の中でも、耐久性及び一旦粘着させた後に糊残りや被着体の破壊を招来することなく容易に剥離し得る再剥離性（リワーク性）の付与の観点から、チオール基を有するシランカップリング剤から選ばれる少なくとも１種を用いることが好ましく、チオール基を有するオリゴマー型のシランカップリング剤から選ばれる少なくとも１種を用いることがより好ましい。ここで、チオール基を有するオリゴマー型シランカップリング剤としては、チオール基を有するシランカップリング剤とチオール基を有さないシランカップリング剤からなるシランカップリング剤であることが好ましく、例えば、信越化学工業株式会社製の商品名「Ｘ−４１−１８１０」、「Ｘ−４１−１８０５」、「Ｘ−４１−１８１８」を挙げることができる。
【００５９】
偏光板用粘着剤組成物がシランカップリング剤を含有する場合、偏光板用粘着剤組成物中におけるシランカップリング剤の含有量は、（メタ）アクリル系共重合体１００質量部に対して、０．０５質量部〜５．０質量部の範囲が好ましく、０．１質量部〜３．０質量部の範囲がより好ましく、０．１質量部〜１．５質量部の範囲が更に好ましい。
【００６０】
（Ｄ）イミダゾール化合物
偏光板用粘着剤組成物は、イミダゾール化合物の少なくとも１種を含むことが好ましい。イミダゾール化合物は、偏光板用粘着剤組成物において、例えば硬化促進剤として機能する。偏光板用粘着剤組成物がイミダゾール化合物を含むことで、優れた耐久性と充分なポットライフを維持しつつ、養生時間をより短縮することができる。
【００６１】
イミダゾール化合物としては、分子中に少なくとも１つのイミダゾール骨格を有する化合物であれば特に制限はなく、通常用いられるイミダゾール系硬化促進剤から適宜選択して用いることができる。中でも、イミダゾール化合物は、養生時間短縮とポットライフの観点から、Ｎ−置換イミダゾール化合物であることが好ましい。Ｎ−置換イミダゾール化合物は、分子中に少なくとも１つのイミダゾール環を有し、イミダゾール環の窒素原子上に水素原子を有さない化合物であれば特に制限はない。
Ｎ−置換イミダゾール化合物の具体例としては、下記一般式（ＩＩＩ）で表される化合物を挙げることができる。
【００６２】
【化３】
0006602201.tif 000004
【００６３】
一般式（ＩＩＩ）において、Ｒ１は、アルキル基、アリール基、又はアラルキル基を表す。Ｒ２〜Ｒ４は、それぞれ独立に、水素原子、アルキル基、アリール基、又はアラルキル基を表す。また、Ｒ１及びＲ２は互いに連結して、これらが結合する炭素原子及び窒素原子とともに環を形成してもよく、Ｒ３及びＲ４も互いに連結して、これらが結合する炭素原子とともに環を形成してもよい。
【００６４】
一般式（ＩＩＩ）におけるアルキル基は、直鎖状であっても、分岐鎖状であってもよい。また、アルキル基の炭素数は１〜２であることが好ましい。一般式（ＩＩＩ）におけるアリール基は、炭素数が６〜１０であることが好ましく、フェニル基又はナフチル基であることがより好ましい。一般式（ＩＩＩ）におけるアラルキル基は、炭素数１〜２のアルキレン基と炭素数６〜１０のアリール基からなることが好ましく、ベンジル基、フェニルエチル基であることがより好ましい。
【００６５】
一般式（ＩＩＩ）で表されるＮ−置換イミダゾール化合物は、ポットライフと養生時間短縮の観点から、Ｒ１がアルキル基又はアラルキル基であって、Ｒ２〜Ｒ４がそれぞれ独立に、水素原子、アルキル基又はアリール基であることが好ましく、１，２−ジメチルイミダゾール、１−ベンジル−２−メチルイミダゾール、２−エチル−４−メチルイミダゾール、及び１−ベンジル−２−フェニルイミダゾールからなる群より選ばれる少なくとも１種であることがより好ましく、１−ベンジル−２−フェニルイミダゾールであることが更に好ましい。
また、Ｒ１及びＲ２が互いに連結して５員〜６員の飽和脂肪族環を形成し、Ｒ３及びＲ４が互いに連結して６員の芳香族環を形成している態様であることも好ましく、２，３−ジヒドロ−１Ｈ−ピロロ［１，２−ａ］ベンズイミダゾールであることがより好ましい。
【００６６】
偏光板用粘着剤組成物がイミダゾール化合物を含有する場合、偏光板用粘着剤組成物中におけるイミダゾール化合物の含有量は、（メタ）アクリル系共重合体１００質量部に対して、０．００５質量部〜０．５質量部の範囲が好ましく、０．０１質量部〜０．３質量部の範囲がより好ましく、０．０１質量部〜０．２質量部の範囲が更に好ましい。
【００６７】
（Ｅ）その他の成分
偏光板用粘着剤組成物は、上記成分の他、更に必要に応じて、溶剤、紫外線吸収剤等の耐候性安定剤、タッキファイアー、可塑剤、軟化剤、耐電防止剤、染料、顔料、無機充填剤などを含有してもよい。偏光板用粘着剤組成物がその他の成分を含有する場合、その他の成分の含有率は、本発明の効果を損なわない範囲で適宜選択することができる。
【００６８】
＜粘着剤付偏光板＞
本発明の粘着剤付偏光板は、少なくとも、偏光子と、既述の本発明の偏光板用粘着剤組成物の付与により偏光子上に形成された粘着剤層と、を有する。
【００６９】
偏光子としては、一般に、例えばポリビニルアルコール（ＰＶＡ）フィルムなどが使用される。偏光子は、例えばトリアセチルセルロース（ＴＡＣ）、ポリシクロオレフィン（ＣＯＰ）、アクリルフィルム等の保護用シートの間に保持された例えば３層構造（例えばＴＡＣ／偏光子／ＴＡＣ）に構成された偏光板として用いることができる。
【００７０】
例えばＴＡＣ／偏光子／ＴＡＣの３層構造の偏光板の少なくとも一方面に、既述の本発明の偏光板用粘着剤組成物を付与することにより粘着剤層を設けることで、粘着剤付偏光板が作製される。この場合、偏光板上に偏光板用粘着剤組成物を付与してもよいが、好ましくは、偏光板用粘着剤組成物は使用時に剥離される保護用シート（剥離シート）上に付与される。偏光板用粘着剤組成物の付与は、液体の偏光板用粘着剤組成物を用いた浸漬法、塗布法、インクジェット法等の塗布方法により好適に行なえる。中でも、塗布法によることが好ましい。
具体的には、本発明の偏光板用粘着剤組成物を保護用シート（剥離シート）上に塗布し、乾燥させ、保護用シート上に粘着剤層を形成した後、この粘着剤層を偏光板上に転写、養生させることで粘着剤付偏光板が作製される。また、本発明の偏光板用粘着剤組成物を保護用シート（剥離シート）上に塗布し、乾燥させ、保護用シート上に粘着剤層を形成した後、粘着剤層の露出面にさらに保護用シートを密着して設けて支持体のない両面粘着テープを作製し、この粘着剤層を養生させた後、一方の保護用シートを剥離し、露出した粘着剤層を偏光板上に転写させることで粘着剤付偏光板が作製されてもよい。
【００７１】
保護用シート（剥離シート）上に付与された偏光板用粘着剤組成物は、熱風乾燥機等を用いて７０℃〜１２０℃で１分〜３分程度の乾燥条件で乾燥されることが好ましい。
【００７２】
更に、偏光板上に設けられた粘着剤層の露出面には、被着体に対する接触面を保護する観点から、露出面を保護するための保護用シート（剥離シート）を密着して設けておくことが好ましい。この保護用シートとしては、粘着剤層との間の剥離が容易に行なえるように、フッ素系樹脂、パラフィンワックス、シリコーン等の離型剤で離型処理を施したポリエステル等の合成樹脂シートが好適に用いられる。表示パネルのガラス板等に貼り付けるときには、保護用シートを剥離し、露出した粘着剤層の表面をガラス基板等に密着させる。
また、偏光板の粘着剤層が設けられていない側の表面（露出面）には、その表面を保護する表面保護シートを更に設けてもよい。表面保護シートには、ＰＥＴフィルムの片面に粘着加工されたプロテクトフィルム等が好適に用いられる。
【００７３】
粘着剤層の層厚としては、特に制限されるものではないが、乾燥後の厚みで１μｍ以上１００μｍ以下が好ましく、より好ましくは５μｍ以上５０μｍ以下であり、更に好ましくは１５μｍ以上３０μｍ以下である。
【００７４】
＜表示装置＞
本発明の表示装置は、画像を表示する表示パネルと、表示パネルの少なくとも一方面に配置された既述の本発明の粘着剤付偏光板と、が設けられている。
表示パネルとしては、液晶化合物が封入された液晶表示パネルや、有機エレクトロルミネッセンス表示パネルなどが挙げられる。
【００７５】
本発明の表示装置の例としては、液晶表示パネルの両面に本発明の粘着剤付偏光板を、それぞれについて粘着剤層が液晶表示パネルの表面（例えばガラス基板の表面）に接触するように配置し、粘着剤層を介して液晶表示パネルの両面に偏光板を接着した構造（偏光板／粘着剤層／液晶表示パネル／粘着剤層／偏光板の構造）を備えた液晶表示装置を挙げることができる。
【実施例】
【００７６】
以下、本発明を実施例により具体的に説明するが、本発明はこれらの実施例に限定されるものではない。尚、特に断りのない限り、「部」及び「％」は質量基準である。【００７７】
（製造例１）
温度計、撹枠機、窒素導入管、及び還流冷却管を備えた反応器内に、ｎ−ブチルアクリレート（ＢＡ）８７質量部、フェノキシエチルアクリレート（ＰＨＥＡ）９質量部、２−ヒドロキシエチルアクリレート（２ＨＥＡ）４質量部、酢酸エチル（ＥＡｃ）９０質量部を入れ、混合した後、反応容器内を窒素置換した。その後、撹拌下に窒素雰囲気中で、反応容器内の混合物を７０℃に昇温した後に、アゾビスジメチルバレロニトリル（ＡＢＶＮ）０．０２質量部と酢酸エチル（ＥＡｃ）２００質量部を逐次添加し６時間反応させた。反応終了後、反応混合物を酢酸エチルで希釈し、（メタ）アクリル系共重合体１の溶液を得た。
得られた（メタ）アクリル系共重合体の重量平均分子量（Ｍｗ）及び数平均分子量（Ｍｎ）を、ゲルパーミエーションクロマトグラフィ（ＧＰＣ）を用いて下記条件で測定した。その結果、重量平均分子量（Ｍｗ）は１４０万、分散度（Ｍｗ／Ｍｎ）は７．５であった。
［条件］
・ＧＰＣ：ＨＬＣ−８２２０  ＧＰＣ（東ソー株式会社製）
・カラム：ＴＳＫ−ＧＥＬ ＧＭＨＸＬ  ４本使用（東ソー株式会社製）
・移動相溶媒：テトラヒドロフラン
・標準試料：標準ポリスチレン
・流速：０．６ｍｌ／ｍｉｎ．
・カラム温度：４０℃【００７８】
（製造例２〜１８）
製造例１において、（メタ）アクリル系共重合体１の合成に用いた単量体の種類及び比率を下記表１及び表２に示すように変更したこと以外は、製造例１と同様にして、（メタ）アクリル系共重合体２〜１８の溶液をそれぞれ得た。
また、得られた各（メタ）アクリル系共重合体について、製造例１と同様にして、Ｍｗ及びＭｎの測定を行なった。結果は、下記表１及び表２に示す。【００７９】
なお、表１〜表２において、「ＢＡ」はｎ−ブチルアクリレート、「ＭＡ」はメチルアクリレート、「ｔ−ＢＡ」はｔ−ブチルアクリレート、「ＰＨＥＡ」はフェノキシエチルアクリレート、「ＢＺＡ」はベンジルアクリレート、「２ＨＥＡ」は２−ヒドロキシエチルアクリレート、「４ＨＢＡ」は４−ヒドロキシブチルアクリレートを示し、「−」は未配合であることを示す。【００８０】
【表１】
0006602201.tif 000005
【００８１】
【表２】
0006602201.tif 000006
【００８２】
＜実施例１＞
−粘着剤組成物の調製−
（メタ）アクリル系共重合体（表中では、単に「共重合体」と表記する）として、前記製造例１で得た（メタ）アクリル系共重合体１を１００質量部（固形分）と、多価イソシアネート化合物（架橋剤）としてコロネート２０３７（日本ポリウレタン工業株式会社製）を０．１５質量部（固形分）と、Ｎ−置換イミダゾール化合物（硬化促進剤）としてキュアゾール１Ｂ２ＰＺ（四国化成株式会社製、１−ベンジル−２−フェニルイミダゾール）を０．０３質量部と、シランカップリング剤としてＸ−４１−１８１０（信越化学工業株式会社製、チオール基を有するオリゴマー型）を０．３質量部と、を充分に攪拌混合して粘着剤組成物を得た。【００８３】
−光学フィルムサンプルの作製−
シリコーン系離型剤で表面処理された剥離フィルムの離型剤処理面に、乾燥後の塗工量が２０ｇ／ｃｍ２となるように、粘着剤組成物を塗布した。次に、これを熱風循環式乾燥機を用いて１００℃で９０秒間乾燥させ、剥離フィルム上に粘着剤層を形成した。続いて、偏光ベースフィルム〔ポリビニルアルコール（ＰＶＡ）フィルムを主体とする偏光子の両面にセルローストリアセテート（ＴＡＣ）フィルムをラミネートしてＴＡＣフィルム／ＰＶＡフィルム／ＴＡＣフィルムの積層構造を有するもの；約１９０μｍ〕の裏面と前記粘着剤層の表面とを重ねて貼り合せ、加圧ニップロールに通して圧着した。圧着後、２３℃、６５％ＲＨの環境条件下で７日間養生させ、光学フィルムサンプルとして、剥離フィルム／粘着剤層／偏光ベースフィルムの積層構造を有する偏光フィルムを作製した。【００８４】
−評価−
上記で作製した（メタ）アクリル系共重合体、粘着剤組成物及び偏光フィルムを用い、下記の評価を行なった。評価結果は、下記表３〜表５に示す。【００８５】
（耐久性）
上記のようにして得られた光学フィルムサンプルを、吸収軸に対して長辺が０°になるように１４０ｍｍ×２６０ｍｍの長方形状にカットし、剥離フィルムを剥がした。その後、光学フィルムサンプルの粘着剤層の表面を、０．７ｍｍ厚みの無アルカリガラス板「イーグルＸＧ」（コーニング社製）の片面にラミネータを用いて貼付し、試験片を作製した。得られた試験片をオートクレーブ処理（５０℃、５ｋｇ／ｃｍ２（４９０ｋＰａ）、２０分）した後、２３℃、５０％ＲＨの条件で２４時間放置した。その後、８０℃の耐熱条件（Ｄｒｙ条件）、又は６０℃、９０％ＲＨの耐湿熱条件（Ｗｅｔ条件）で５００時間放置した後、目視で観察し、発泡、又は剥がれの状態を確認し、下記評価基準にしたがって評価した。
また、冷熱衝撃装置ＴＳＡ−３０１Ｌ−Ｗ（エスペック社製）を用いて、−４０℃で０．５時間放置した後に８５℃で０．５時間放置するサイクルを、２００サイクル繰り返すヒートショック（Ｈ／Ｓ）条件で処理した後、同様にして評価した。
<評価基準>
Ａ：発泡は全く認められなかった。更に２辺において外周部から内側に０．５ｍｍ以上の位置に剥がれが認められなかった。
Ｂ：発泡はほとんど認められなかった。更に２辺において外周部から内側に０．８ｍｍ以上の位置に剥がれが認められなかった。
Ｃ：発泡が顕著に認められた。又は２辺において外周部から内側に１．０ｍｍ以上の位置に剥がれが認められた。【００８６】
（光漏れ）
上記のようにして得られた光学フィルムサンプルを２枚用意し、１４０ｍｍ×２６０ｍｍの長方形状にカットし、両サンプルの剥離フィルムを剥がした。その後、ＶＡ方式の液晶パネルの両面に、２枚の光学フィルムサンプルの粘着剤層の表面を、互いの偏光軸が互いに直交するようにラミネータを用いて貼付し、試験片を作製した。得られた試験片をオートクレーブ処理（５０℃、５ｋｇ／ｃｍ２（４９０ｋＰａ）、２０分）した後、２３℃、５０％ＲＨの条件で２４時間放置し、続いて７０℃の条件で２５０時間放置した。その後、２３℃、５０％ＲＨの条件下で試験片を１時間放置した。均一光源を使用して、光漏れの状態を目視で観察し、下記評価基準で評価した。
<評価基準>
Ａ：光漏れがほとんど認められなかった。
Ｂ：光漏れが僅かに認められた。
Ｃ：光漏れが顕著に認められた。【００８７】
（臭気）
前記製造例において、得られた（メタ）アクリル系共重合体の各々を酢酸エチルで希釈し、濃度を固形分１５％に調整し、測定サンプルを調製した。得られた測定サンプル中の環状基を有する単量体の濃度を、ガスクロマトグラフィ（ＧＣ）を用いて下記条件で測定した。測定サンプル中の環状基を有する単量体の濃度を用いて、下記評価基準にしたがって臭気を評価した。
<条件>
・ＧＣ装置：株式会社島津製作所製  ＧＣ−１７Ａ
・カラム：ＺＢ−５  ６０×０．５３φ
・Ｉｎｊ：１５０℃、
・Ｄｅｔ：２６０℃
・温度：４０℃（５ｍｉｎ）→  １０℃／ｍｉｎ→２４０℃（１０ｍｉｎ）
・注入量：１．０μＬ
<評価基準>
Ａ：濃度が２０００ｐｐｍ未満である。
Ｂ：濃度が２０００ｐｐｍ以上４０００ｐｐｍ未満である。
Ｃ：濃度が４０００ｐｐｍ以上である。【００８８】
（ポットライフ）
上記で得られた粘着剤組成物のポットライフを、以下のようにして粘度を測定し、粘度上昇率を算出することで評価した。
粘着剤組成物の粘度を、１５００ｍＰａ・ｓとなるように酢酸エチルを用いて調整した。このとき、調整直後の粘度を、ＢＨ型回転粘度計（東京計器社製；以下同じ）にて２５℃、１分、１０ｒｐｍで測定し、粘度（ａ）とした。さらに、２５℃、５０％ＲＨの条件下で密閉容器にて２４時間放置した後、ＢＨ型回転粘度計にて２５℃、１分、１０ｒｐｍでの粘度（ｂ）を測定した。得られた粘度（ａ）と粘度（ｂ）を用いて、下式により粘度上昇率（％）を算出した。
粘度上昇率（％）＝２４時間放置後の粘度（ｂ）／配合直後の粘度（ａ）×１００
<評価基準>
Ａ：粘度上昇率（％）が１１０％未満である。
Ｂ：粘度上昇率（％）が１１０％以上１３０％未満である。
Ｃ：粘度上昇率（％）が１３０％以上である。【００８９】
（養生時間）
上記で得られた粘着剤組成物が養生に要する時間（養生時間）を、以下のようにしてゲル分率を測定することで評価した。
粘着剤組成物をシリコーン系離型剤で表面処理した剥離フィルム上に塗布して、乾燥後の厚みが２５μｍとなるように粘着剤層を形成することで、粘着フィルムを得た。次に、得られた粘着フィルムを２３℃、５０％ＲＨの環境下で保管し、保管開始から所定の保管時間が経過した後のゲル分率（２４時間後、４８時間後、７２時間後、９６時間後のゲル分率）と、１６８時間後のゲル分率と、を以下のようにして測定した。所定の保管時間が経過した後のゲル分率と、１６８時間後のゲル分率と、を比較し、両者のゲル分率の差が３％以下となるのに要した最初の保管時間を養生時間とした。【００９０】
ゲル分率は、下記方法により測定した。
（１）精秤した２５０メッシュの金網（１００ｍｍ×１００ｍｍ）に粘着剤層を約０．２５ｇ貼付し、ゲル分が漏れないように包む。その後、精密天秤にて質量を正確に測定して試料を作製する。
（２）得られた試料を酢酸エチル８０ｍｌに３日間浸漬する。
（３）試料を取り出して少量の酢酸エチルにて洗浄し、１２０℃で２４時間乾燥させる。その後、精密天秤にて質量を測定する。
（４）下式によりゲル分率を計算する。
ゲル分率（質量％）  ＝  （Ｚ−Ｘ） / （Ｙ−Ｘ）× １００
但し、Ｘは金網の質量（ｇ）、Ｙは粘着剤層を貼付した金網の質量（粘着剤層の質量）（ｇ）、Ｚは浸漬後、乾燥させた金網の質量（ゲル樹脂質量）（ｇ）である。
<評価基準>
Ａ：養生時間が２４時間である。
Ｂ：養生時間が４８時間又は７２時間である。
Ｃ：養生時間が９６時間以上である。【００９１】
（リワーク性）
上記で得られた光学フィルムサンプルについて、吸収軸に対して長辺が１８０°になるように１２０ｍｍ×２５ｍｍの長方形状にカットし、剥離フィルムを剥がした。その後、光学フィルムサンプルの粘着剤層の表面を、０．７ｍｍ厚みの無アルカリガラス板「イーグルＸＧ」（コーニング社製）の片面にラミネータを用いて貼付し、試験片を作製した。
得られた試験片をオートクレーブ処理（５０℃、５ｋｇ／ｃｍ２（４９０ｋＰａ）、２０分）した後、２３℃、５０％ＲＨの条件で２４時間放置した。その後、５０℃の環境下に４８時間放置した後、２３℃、５０％ＲＨの環境下に１時間放置した。この試験片を用い、２３℃、５０％ＲＨの条件下、１８０°剥離における粘着力を剥離速度３００ｍｍ／ｍｉｎにて測定し、下記の評価基準にしたがってリワーク性を評価した。
なお、リワーク性は、例えば液晶セル等の被着体へ粘着剤層の貼り付けた場合を想定した評価であり、本評価ではガラス板に粘着剤層を貼付した後に剥離する場合において、例えば液晶セル被着体（ここではガラス板）への負荷が発生したり、被着体への糊残りや汚染が発生することなく、被着体から容易に剥離できる性能を評価する。
<評価基準>
Ａ：粘着力が５Ｎ／２５ｍｍ以下である。
Ｂ：粘着力が５Ｎ／２５ｍｍより大きく１０Ｎ／２５ｍｍ以下である。
Ｃ：粘着力が１０Ｎ／２５ｍｍより大きく２０Ｎ／２５ｍｍ以下である。
Ｄ：粘着力が２０Ｎ／２５ｍｍより大きい。【００９２】
＜実施例２〜１５、比較例１〜８＞
実施例１において、粘着剤組成物の組成を下記表３〜表５に示すように変更したこと以外は、実施例１と同様にして粘着剤組成物を作製し、これを用いて光学フィルムサンプルをそれぞれ作製した。
使用した（メタ）アクリル系共重合体、得られた粘着剤組成物、及び光学フィルムサンプルについて、実施例１と同様にして評価を行った。評価結果を表３〜表５に示す。【００９３】
なお、表中の略号は、以下に示す通りであり、配合量は固形分換算の値である。
（架橋剤）
・Ｃ−２０３７：日本ポリウレタン工業株式会社製、コロネート２０３７、トリレンジイソシアネートのイソシアヌレート体
・Ｃ−２０３０：日本ポリウレタン工業株式会社製、コロネート２０３０、トリレンジイソシアネートのイソシアヌレート体
・Ｃ−Ｌ：日本ポリウレタン工業株式会社製、コロネートＬ、トリレンジイソシアネートのトリメチロールプロパンアダクト体
（シランカップリング剤）
・Ｘ−４１−１８１０：信越化学工業株式会社製、チオール基を有するオリゴマー型
・ＫＢＭ−８０３：信越化学工業株式会社製、チオール基を有するモノマー型
・ＫＢＭ−４０３：信越化学工業株式会社製、エポキシ基を有するモノマー型
（硬化促進剤）
・１Ｂ２ＰＺ：四国化成工業株式会社製、１−ベンジル−２−フェニルイミダゾール
・１Ｂ２ＭＺ:四国化成工業株式会社製、１−ベンジル−２−メチルイミダゾール【００９４】
【表３】
0006602201.tif 000007
【００９５】
【表４】
0006602201.tif 000008
【００９６】
【表５】
0006602201.tif 000009
【００９７】
［液晶表示装置の作製及び評価］
実施例１〜１５で作製した粘着剤組成物を用いて作製した光学フィルムサンプル（偏光フィルム）を組み込み、液晶表示装置をそれぞれ作製した。
得られた液晶表示装置の光学特性を目視で確認したところ、光漏れがなく、光学的に優れた性能を示すことが確認された。【００９８】
日本出願２０１３−１７８６８１の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。